(57)【要約】  本発明の一実施例に係るキャリア箔付き極薄銅箔は、キャリア箔、剥離層、第１極薄銅箔、Ｃｕ−Ａｌ接着力向上層、Ａｌ層および第２極薄銅箔からなるキャリア箔付き極薄銅箔において、前記剥離層は剥離性を有する第１金属Ａ３、前記第１金属Ａ３のメッキを容易にする第２金属Ｂ３および第３金属Ｃ３を含むことができる。
2020507682.tif 000002
【特許請求の範囲】
【請求項１】
キャリア箔、剥離層、第１極薄銅箔、Ｃｕ−Ａｌ接着力向上層、Ａｌ層および第２極薄銅箔からなるキャリア箔付き極薄銅箔において、
前記剥離層は剥離性を有する第１金属（Ａ３）、前記第１金属（Ａ３）のメッキを容易にする第２金属（Ｂ３）および第３金属（Ｃ３）を含むキャリア箔付き極薄銅箔。
【請求項２】
前記Ｃｕ−Ａｌ接着力向上層は、
前記Ａｌ層と前記第１極薄銅箔間および前記Ａｌ層と前記第２極薄銅箔間に形成されることを特徴とする、請求項１に記載のキャリア箔付き極薄銅箔。
【請求項３】
前記第２極薄銅箔と前記Ａｌ層の間の接着力（ｐ３）と前記剥離層の接着力（ｐ４）は、
約１≦ｐ３／ｐ４≦約３０．０の式を満足する、請求項１に記載のキャリア箔付き極薄銅箔。
【請求項４】
前記Ａｌ層の厚さ（ｔ８）と半導体チップのボンディング用パッドの厚さ（ｔ９）は
約０．０００５≦ｔ８／ｔ９≦約３．０の式を満足する、請求項１に記載のキャリア箔付き極薄銅箔。
【請求項５】
前記Ａｌ層の厚さ（ｔ８）と半導体チップのボンディング用ワイヤーの厚さ（ｔ１０）は、
約０．０００５≦ｔ８／ｔ１０≦約３．０の式を満足する、請求項１に記載のキャリア箔付き極薄銅箔。
【請求項６】
前記キャリア箔のマット面またはシャイニー面の表面粗さは約３．０ｕｍ以下であり、
前記Ａｌ層は、
電解メッキまたはスパッタリング（ｓｐｕｔｔｅｒｉｎｇ）を通じて形成され、表面粗さは約３．０ｕｍ以下である、請求項１に記載のキャリア箔付き極薄銅箔。
【請求項７】
前記Ａｌ層は、電解メッキまたはスパッタリング（ｓｐｕｔｔｅｒｉｎｇ）を通じて形成され、
前記キャリア箔のマット面またはシャイニー面の表面粗さ（ｒ５）と前記Ａｌ層の表面粗さ（ｒ６）は、
ｒ６／ｒ５≦約３．０の式を満足する、請求項１に記載のキャリア箔付き極薄銅箔。
【請求項８】
前記第１金属は、ＭｏまたはＷであり、
前記第２金属および前記第３金属は、Ｆｅ、ＣｏおよびＮｉからなる群から選択される２個の互いに異なる金属であることを特徴とする、請求項１に記載のキャリア箔付き極薄銅箔。
【請求項９】
前記剥離層を構成する第１金属の含有量（ａ３）が約３０〜約８９重量％、第２金属の含有量（ｂ３）が約１０〜約６０重量％および第３金属の含有量（ｃ３）が約１〜約２０重量％である、請求項１に記載のキャリア箔付き極薄銅箔。
【請求項１０】
前記剥離層の付着量の合計が約５０〜約１００００μｇ／ｄｍ２であることを特徴とする、請求項１に記載のキャリア箔付き極薄銅箔。
【請求項１１】
前記第１金属（Ａ３）、前記第２金属（Ｂ３）および前記第３金属（Ｃ３）のうち少なくとも一つは有機金属であることを特徴とする、請求項１に記載のキャリア箔付き極薄銅箔。
【請求項１２】
前記第１極薄銅箔および前記第２極薄銅箔は、
電解メッキまたはスパッタリング（ｓｐｕｔｔｅｒｉｎｇ）を通じて形成されることを特徴とする、請求項１に記載のキャリア箔付き極薄銅箔。
【請求項１３】
キャリア箔、拡散防止層、剥離層、酸化防止層、第１極薄銅箔、Ｃｕ−Ａｌ接着力向上層、Ａｌ層および第２極薄銅箔からなるキャリア箔付き極薄銅箔において、
前記剥離層は剥離性を有する第１金属（Ａ３）、前記第１金属（Ａ３）のメッキを容易にする第２金属（Ｂ３）および第３金属（Ｃ３）を含み、
前記拡散防止層および前記酸化防止層は、
Ｎｉ、Ｃｏ、Ｆｅ、Ｃｒ、Ｍｏ、Ｗ、ＡｌおよびＰからなる群から選択された一つ以上の元素を含む、キャリア箔付き極薄銅箔。
【発明の詳細な説明】
【技術分野】
【０００１】
本発明はキャリア箔付き極薄銅箔であって、印刷回路基板のワイヤーとの接着性が優秀なキャリア箔付き極薄銅箔に関する。
【背景技術】
【０００２】
通常的にワイヤーボンディングとは、半導体チップの入出力パッドとＳｕｂｓｔｒａｔｅ（ｅｘ：リードフレーム、印刷回路基板など）の、リードまたは配線パターンなどの部分を互いに接続させることによって、前記半導体チップの入出力パッドとリードを互いに電気的に連結させる工程を意味する。
【０００３】
また、ＰＫＧ印刷回路基板ではワイヤーと接合する部位の回路に、抵抗を最小化して電力の損失を減らしつつ、伝導性を向上させるために電極を主にシーラー−パラジウム（Ａｇ−Ｐｄ）のような高価な金属を使っている。
【０００４】
前記したＡｇは金属中に熱伝導および電気伝導性が優秀であり、またＰｄも白金族元素の一つであって、軟性は白金より落ちるが展性は白金より優れており、価格も白金より安くて軽く、多様な種類の合金に使われているため、印刷回路基板では前記ＡｇおよびＰｄの合金であるＡｇ−Ｐｄを多く使うことになる。
【０００５】
このような、Ａｇ−Ｐｄなどの電極を使う工程は、まず半導体チップおよびアルミニウムワイヤーでボンディングされる部分の上部面に所定の銀（Ａｇ）ペーストでスクリーンプリンティング（ｓｃｒｅｅｎ  ｐｒｉｎｔｉｎｇ）してボンディングパッドを形成し、このようなボンディングパッドにアルミニウムワイヤーをエポキシ等で付着させて硬化させることによって超音波（ウェッジ）ボンディングを実行するようにしたが、このような従来の方法（韓国公開特許第２０１４−００４９６３２号）は製造工程が複雑であり、銀ペーストを使ってパッドを製作するため、製造原価が増加するだけでなく製造装備も高価な問題点があった。
【発明の概要】
【発明が解決しようとする課題】
【０００６】
本発明の目的は、印刷回路基板のワイヤーとの接着性が優秀なキャリア箔付き極薄銅箔を提供することである。
【課題を解決するための手段】
【０００７】
本発明の一実施例に係るキャリア箔付き極薄銅箔は、キャリア箔、剥離層、第１極薄銅箔、Ｃｕ−Ａｌ接着力向上層、Ａｌ層および第２極薄銅箔からなるキャリア箔付き極薄銅箔において、前記剥離層は剥離性を有する第１金属Ａ３、前記第１金属Ａ３のメッキを容易にする第２金属Ｂ３および第３金属Ｃ３を含むことができる。
【０００８】
本発明の一実施例に係るキャリア箔付き極薄銅箔の前記Ｃｕ−Ａｌ接着力向上層は、前記Ａｌ層と前記第１極薄銅箔間および前記Ａｌ層と前記第２極薄銅箔間に形成され得る。
【０００９】
本発明の一実施例に係るキャリア箔付き極薄銅箔の前記第２極薄銅箔と前記Ａｌ層の間の接着力ｐ３と前記剥離層の接着力ｐ４は、約１≦ｐ３／ｐ４≦約３０．０の式を満足することができる。
【００１０】
本発明の一実施例に係るキャリア箔付き極薄銅箔の前記Ａｌ層の厚さｔ８と半導体チップのボンディング用パッドの厚さｔ９は約０．０００５≦ｔ８／ｔ９≦約３．０の式を満足することができる。
【００１１】
本発明の一実施例に係るキャリア箔付き極薄銅箔の前記Ａｌ層の厚さｔ８と半導体チップのボンディング用ワイヤーの厚さｔ１０は、約０．０００５≦ｔ８／ｔ１０≦約３．０の式を満足することができる。
【００１２】
本発明の一実施例に係るキャリア箔付き極薄銅箔の前記キャリア箔のマット面またはシャイニー面の表面粗さは約３．０ｕｍ以下であり、前記Ａｌ層は、電解メッキまたはスパッタリング（ｓｐｕｔｔｅｒｉｎｇ）を通じて形成され、表面粗さは約３．０ｕｍ以下であり得る。
【００１３】
本発明の一実施例に係るキャリア箔付き極薄銅箔の前記Ａｌ層は、電解メッキまたはスパッタリング（ｓｐｕｔｔｅｒｉｎｇ）を通じて形成され、前記キャリア箔のマット面またはシャイニー面の表面粗さｒ５と前記Ａｌ層の表面粗さｒ６は、ｒ６／ｒ５≦約３．０の式を満足することができる。
【００１４】
本発明の一実施例に係るキャリア箔付き極薄銅箔の前記第１金属は、ＭｏまたはＷであり、前記第２金属および前記第３金属は、Ｆｅ、ＣｏおよびＮｉからなる群から選択される２個の互いに異なる金属であることを特徴とするキャリア箔付き極薄銅箔である。
【００１５】
本発明の一実施例に係るキャリア箔付き極薄銅箔の前記剥離層を構成する第１金属の含有量ａ３が約３０〜約８９重量％、第２金属の含有量ｂ３が約１０〜約６０重量％および第３金属の含有量ｃ３が約１〜約２０重量％であり得る。
【００１６】
本発明の一実施例に係るキャリア箔付き極薄銅箔の前記剥離層の付着量の合計が約５０〜約１００００μｇ／ｄｍ２であり得る。
【００１７】
本発明の一実施例に係るキャリア箔付き極薄銅箔の前記第１金属Ａ３、前記第２金属Ｂ３および前記第３金属Ｃ３のうち少なくとも一つは有機金属であり得る。
【００１８】
本発明の一実施例に係るキャリア箔付き極薄銅箔の前記第１極薄銅箔および前記第２極薄銅箔は、電解メッキまたはスパッタリング（ｓｐｕｔｔｅｒｉｎｇ）を通じて形成され得る。
【００１９】
本発明の一実施例に係るキャリア箔付き極薄銅箔のキャリア箔、拡散防止層、剥離層、酸化防止層、第１極薄銅箔、Ｃｕ−Ａｌ接着力向上層、Ａｌ層および第２極薄銅箔からなるキャリア箔付き極薄銅箔において、前記剥離層は剥離性を有する第１金属Ａ３、前記第１金属Ａ３のメッキを容易にする第２金属Ｂ３および第３金属Ｃ３を含み、前記拡散防止層および前記酸化防止層は、Ｎｉ、Ｃｏ、Ｆｅ、Ｃｒ、Ｍｏ、Ｗ、ＡｌおよびＰからなる群から選択された一つ以上の元素を含むことができる。
【発明の効果】
【００２０】
本発明によると、半導体パッケージのワイヤーボンディング工程でチップと基板の間のＷｉｒｅ接着性が優秀である。
【００２１】
また、基板製作時、接着強度および耐熱接着強度、耐薬品性、エッチング性などの銅箔としての要求特性が優秀である。
【図面の簡単な説明】
【００２２】
【図１】本発明の第１実施例に係るキャリア箔付き極薄銅箔の断面模式図。
【図２】本発明の第１実施例に係るキャリア箔付き極薄銅箔の断面をＦＩＢ（Ｆｏｃｕｓｅｄ  Ｉｏｎ  Ｂｅａｍ）で撮影したイメージ。
【図３】Ａｌ層が形成されない場合のマット面とシャイニー面の表面イメージ。
【図４】本発明の第１実施例に係るキャリア箔付き極薄銅箔のマット面とシャイニー面の表面イメージ。
【図５】本発明の第１実施例に係るキャリア箔付き極薄銅箔の断面をＦＩＢで撮影したイメージ。
【図６】本発明の第１実施例に係るキャリア箔付き極薄銅箔の他の実施例に係る断面模式図。
【図７】本発明の第２実施例に係るキャリア箔付き極薄銅箔の断面模式図。
【図８】本発明の第２実施例に係るキャリア箔付き極薄銅箔の断面をＦＩＢ（Ｆｏｃｕｓｅｄ  Ｉｏｎ  Ｂｅａｍ）で撮影したイメージ。
【図９】Ａｌ層が形成されない場合のマット面とシャイニー面の表面イメージ。
【図１０】本発明の第２実施例に係るキャリア箔付き極薄銅箔のマット面とシャイニー面の表面イメージ。
【図１１】本発明の第２実施例に係るキャリア箔付き極薄銅箔の他の実施例に係る断面模式図。
【図１２】本発明の第３実施例に係るキャリア箔付き極薄銅箔の断面模式図。
【図１３】本発明の第３実施例に係るキャリア箔付き極薄銅箔の断面をＦＩＢ（Ｆｏｃｕｓｅｄ  Ｉｏｎ  Ｂｅａｍ）で撮影したイメージ。
【図１４】Ａｌ層が形成されない場合のマット面とシャイニー面の表面イメージ。
【図１５】本発明の第３実施例に係るキャリア箔付き極薄銅箔のマット面とシャイニー面の表面イメージ。
【図１６】本発明の第３実施例に係るキャリア箔付き極薄銅箔の他の実施例に係る断面模式図。
【発明を実施するための形態】
【００２３】
以下では図面を参照して本発明の具体的な実施例を詳細に説明する。ただし、本発明の思想は提示される実施例に制限されず、本発明の思想を理解する当業者は同一思想の範囲内で他の構成要素を追加、変更、削除等を通して、退歩的な他の発明や本発明思想の範囲内に含まれる他の実施例を容易に提案できるはずであるが、これも本願発明思想範囲内に含まれるものと言える。
【００２４】
また、各実施例の図面に示される同一思想範囲内の機能が同じである構成要素は同じ参照符号を使って説明する。
【００２５】
本発明は、印刷回路基板のワイヤーと印刷回路基板間の接着性を向上させるとともに半導体ｓｕｂｓｔｒａｔｅの製造工程を単純化して、製造時間を減らし、歩留まりを高め、製造原価の節減効果に優秀な印刷回路基板用銅箔を提供する。
【００２６】
通常的に、ワイヤーボンディングとは、半導体チップの入出力パッドとＳｕｂｓｔｒａｔｅ（ｅｘ：リードフレーム、印刷回路基板など）の、リードまたは配線パターンなどの部分を互いに接続させることによって、前記半導体チップの入出力パッドとリードを互いに電気的に連結させる工程を意味する。
【００２７】
既存のＰＫＧ印刷回路基板では、ワイヤーと接合する部位の回路に、抵抗を最小化して電力の損失を減らしつつ、伝導性を向上させるために電極を主にシーラー−パラジウム（Ａｇ−Ｐｄ）のような高価な金属を使っている。
【００２８】
ここで、Ａｇは金属中に熱伝導および電気伝導性が優秀であり、またＰｄも白金族元素の一つであって、軟性は白金より落ちるが展性は白金より優れており、価格も白金より安くて軽く、多様な種類の合金に使われているため、印刷回路基板ではＡｇおよびＰｄの合金であるＡｇ−Ｐｄを多く使う。
【００２９】
ただし、Ａｇ−Ｐｄなどの電極を使う工程は、まず半導体チップおよびアルミニウムワイヤーでボンディングされる部分の上部面に所定の銀（Ａｇ）ペーストでスクリーンプリンティング（ｓｃｒｅｅｎ  ｐｒｉｎｔｉｎｇ）してボンディングパッドを形成し、このようなボンディングパッドにアルミニウムワイヤーをエポキシ等で付着させて硬化させることによって超音波（ウェッジ）ボンディングを実行したが、このような従来の方法は製造工程が複雑であり、銀ペーストを使ってパッドを製作するため、製造原価が増加するだけでなく製造装備も高価な問題点があった。
【００３０】
以下、各実施例に係る本発明のキャリア付き極薄銅箔は、Ａｌ層を形成して半導体パッケージのワイヤーボンディング工程で、半導体チップと基板間のＷｉｒｅ接着性を向上させ、基板製作時、接着強度および耐熱接着強度、耐薬品性、エッチング性などの銅箔としての要求特性が優秀な極薄銅箔を提供する。
【００３１】
［第１実施例］
図１は本発明の第１実施例に係るキャリア箔付き極薄銅箔の断面模式図であり、図２は本発明の第１実施例に係るキャリア箔付き極薄銅箔の断面をＦＩＢ（Ｆｏｃｕｓｅｄ  Ｉｏｎ  Ｂｅａｍ）で撮影したイメージであり、図３はＡｌ層が形成されない場合のマット面とシャイニー面の表面イメージである。
【００３２】
また、図４は本発明の第１実施例に係るキャリア箔付き極薄銅箔のマット面とシャイニー面の表面イメージであり、図５は本発明の第１実施例に係るキャリア箔付き極薄銅箔の断面をＦＩＢで撮影したイメージである。
【００３３】
図６は、本発明の第１実施例に係るキャリア箔付き極薄銅箔の他の実施例に係る断面模式図である。
【００３４】
図１〜図５を参照すると、本発明の第１実施例に係るキャリア箔付き極薄銅箔１００は、キャリア箔１、剥離層２、第１極薄銅箔３、Ａｌ層４および第２極薄銅箔５で形成され得る。
【００３５】
キャリア箔付き極薄銅箔１００は、キャリア箔１、剥離層２、第１極薄銅箔３、Ａｌ層４および第２極薄銅箔５が順次積層されて形成され得る。
【００３６】
キャリア箔１は、アルミ箔、ステンレス鋼箔、チタン箔、銅箔または銅合金箔を使うことができる。例えば、電解銅箔、電解銅合金箔、圧延銅箔または圧延銅合金箔を使うことができる。
【００３７】
また、前記キャリア箔１の表面は、未処理電解銅箔または未処理電解銅合金箔のマット面またはシャイニー面、圧延銅箔または圧延銅合金箔の圧延仕上げ面であり得る。例えば、前記キャリア箔の表面は未処理電解銅箔または未処理電解銅合金箔のマット面または光沢面に粗化処理を実施した箔、または圧延銅箔または圧延銅合金箔の圧延仕上げ面の少なくとも一側面に粗化処理を実施した箔であり得る。
【００３８】
第１極薄銅箔３および第２極薄銅箔５のうち少なくとも一つは、電解メッキ、無電解メッキまたはスパッタリング（ｓｐｕｔｔｅｒｉｎｇ）を通じて形成され得る。
【００３９】
好ましくは、第１極薄銅箔３は電解メッキで形成され、第２極薄銅箔５はスパッタリング（ｓｐｕｔｔｅｒｉｎｇ）を通じて形成され得る。
【００４０】
剥離層２は、剥離性を有する第１金属Ａ１、第１金属Ａ１のメッキを容易にする第２金属Ｂ１および第３金属Ｃ１を含むことができる。
【００４１】
第１金属Ａ１は、ＭｏまたはＷであり、第２金属Ｂ１および第３金属Ｃ１は、Ｆｅ、ＣｏおよびＮｉからなる群から選択される２個の互いに異なる金属であり得る。
【００４２】
ここで、第１金属Ａ１、第２金属Ｂ１および第３金属Ｃ１のうち少なくとも一つは有機金属であり得る。
【００４３】
剥離層２は第１金属Ａ１の含有量ａ１が約３０〜約８９重量％、第２金属Ｂ１の含有量ｂ１が約１０〜約６０重量％および第３金属Ｃ１の含有量ｃ１が約１〜約２０重量％であり得る。
【００４４】
前記金属の含有量ａ１、ｂ１およびｃ１は剥離層２の１ｄｍ２の単位面積当たりの第１金属Ａ１の付着量（被膜量）を同一面積当たりの第１金属Ａ１、第２金属Ｂ１および第３金属Ｃ１の付着量（被膜量）の合計で割った値に１００をかけてそれぞれ求める。
【００４５】
前記第１金属の含有量ａ１および前記第２金属の含有量ｂ１が前記含有量範囲からそれぞれ外れると、極薄銅箔の剥離性が低下し得、前記第３金属の含有量ｃ１が前記含有量範囲から外れると剥離層が不均一にメッキされ得る。
【００４６】
前記第１金属Ａ１と第２金属Ｂ１のみで剥離層を形成した場合、剥離層の剥離性が不均一な現象が発生し得る。
【００４７】
そして、剥離時に剥離層が極薄銅箔と共に剥離される性向を示し得る。
【００４８】
これに反し、本発明では第１金属Ａ１と第２金属Ｂ１のみで剥離層を形成した場合（例えば、Ｍｏ−Ｎｉ合金層）、その剥離性が不安定であるため、剥離層の剥離性の主な要因となる第１金属Ａ１のＭｏ金属のメッキ量を増加させるために、Ｍｏ金属のメッキに触媒の役割をするＦｅイオンを第３金属Ｃ１としてさらに添加する。Ｆｅイオンの添加は剥離層の均一なメッキを可能にする。
【００４９】
また、剥離層の付着量の合計は約５０〜約１００００μｇ／ｄｍ２であり得る。
【００５０】
前記付着量が約５０μｇ／ｄｍ２未満であると剥離層の役割を遂行できなくなり得、前記付着量が約１００００μｇ／ｄｍ２を超過すると剥離可能な物質である酸化性物質ではなく金属性物質となるため剥離性がなくなり得る。
【００５１】
一方、Ａｌ層の厚さｔ１と半導体チップのボンディング用パッドの厚さｔ２は約０．０００５≦ｔ１／ｔ２≦約３．０の式を満足する。前記Ａｌ層の厚さと半導体チップボンディング用パッドの厚さの比率ｔ１／ｔ２を約０．０００５〜約３．０の範囲で具現することによって、より優秀な効果を得ることができる。
【００５２】
具体例において、前記Ａｌ層の厚さと半導体チップボンディング用パッドの厚さの比率ｔ１／ｔ２は、約０．０００５、０．００１、０．０１、０．１、０．２、０．３、０．４、０．５、０．６、０．７、０．８、０．９、１．０、１．５、２．０、２．５、または３．０であり得る。また、前記Ａｌ層の厚さと半導体チップボンディング用パッドの厚さの比率ｔ１／ｔ２は、約前記数値のうち一つ以上および約前記数値のうち一つ以下の範囲であり得る。
【００５３】
また、Ａｌ層の厚さｔ１と半導体チップのボンディング用ワイヤーの厚さｔ３は、約０．０００５≦ｔ１／ｔ３≦約３．０の式を満足する。前記Ａｌ層の厚さと半導体チップボンディング用ワイヤー厚さの比率ｔ１／ｔ３を約０．０００５〜約３．０の範囲で具現することによって、より優秀な効果を得ることができる。
【００５４】
具体例において、前記Ａｌ層の厚さと半導体チップボンディング用ワイヤー厚さの比率ｔ１／ｔ３は、約０．０００５、０．００１、０．０１、０．１、０．２、０．３、０．４、０．５、０．６、０．７、０．８、０．９、１．０、１．５、２．０、２．５、または３．０であり得る。また、前記Ａｌ層の厚さと半導体チップボンディング用ワイヤー厚さの比率ｔ１／ｔ３は、約前記数値のうち一つ以上および約前記数値のうち一つ以下の範囲であり得る。
【００５５】
一方、キャリア箔のマット面またはシャイニー面の表面粗さは約２．０ｕｍ以下であり、Ａｌ層は電解メッキまたはスパッタリング（ｓｐｕｔｔｅｒｉｎｇ）を通じて形成され、表面粗さは約２．０ｕｍ以下である。
【００５６】
また、キャリア箔のマット面またはシャイニー面の表面粗さｒ１と前記Ａｌ層の表面粗さｒ２は、ｒ２／ｒ１≦約３．０の式を満足する。前記Ａｌ層の表面粗さとキャリア箔のマット面またはシャイニー面の表面粗さの比率ｒ２／ｒ１が約３．０以下の範囲で具現されることによって、より優秀な効果を得ることができる。
【００５７】
具体例において、前記Ａｌ層の表面粗さとキャリア箔のマット面またはシャイニー面の表面粗さの比率ｒ２／ｒ１は、約０、０．１、０．２、０．３、０．４、０．５、０．６、０．７、０．８、０．９、１．０、１．１、１．２、１．３、１．４、１．５、１．６、１．７、１．８、１．９、２．０、２．１、２．２、２．３、２．４、２．５、２．６、２．７、２．８、２．９、または３．０であり得る。また、前記Ａｌ層の表面粗さとキャリア箔のマット面またはシャイニー面の表面粗さの比率ｒ２／ｒ１は、約前記数値のうち一つ以上および約前記数値のうち一つ以下の範囲であり得る。
【００５８】
図６を参照すると、本発明の他の実施例に係るキャリア箔付き極薄銅箔１０は前述したキャリア箔付き極薄銅箔１００に拡散防止層１６および酸化防止層１７をさらに含むことができる。
【００５９】
具体的には、キャリア箔付き極薄銅箔１０は、キャリア箔１１、拡散防止層１６、剥離層１２、酸化防止層１７、第１極薄銅箔１３、Ａｌ層１４および第２極薄銅箔１５が順次積層されて形成され得る。
【００６０】
拡散防止層１６と酸化防止層１７が同じメッキ条件を使って形成されるので実質的に同じ組成を有し、ただし拡散防止層１６が酸化防止層１７に比べて金属付着量が増加するため、より厚い。
【００６１】
前記キャリア箔付き極薄銅箔１０で拡散防止層１６が存在することによって、高温の加工環境においてもキャリア箔と極薄銅箔の剥離強度が一定に低い値に維持されることによって、これらの剥離が容易である。
【００６２】
また、前記キャリア箔付き極薄銅箔１０で拡散防止層１６に比べて酸化防止層１７の厚さが薄くなることによって、安定した剥離強度、酸化防止層１７の優秀な食刻性および向上したレーザー加工性を同時に具現することができる。
【００６３】
また、前記キャリア箔付き極薄銅箔１０で拡散防止層１６と酸化防止層１７が実質的に同じメッキ液を使うことができるため製造工程が単純化され得る。
【００６４】
前記拡散防止層１６および酸化防止層１７はＮｉ、Ｃｏ、Ｆｅ、Ｃｒ、Ｍｏ、Ｗ、ＡｌおよびＰからなる群から選択された一つ以上の元素を含むことができる。例えば、前記拡散防止層および酸化防止層は単一の金属層であり得、２種以上の金属の合金層または１種以上の金属酸化物層であり得る。
【００６５】
例えば、単一の金属層を形成するメッキとしては、ニッケルメッキ、コバルトメッキ、鉄メッキ、アルミニウムメッキなどが使われ得る。２元系合金層を形成するメッキとしては、ニッケル−コバルトメッキ、ニッケル−鉄メッキ、ニッケル−クロムメッキ、ニッケル−モリブデンメッキ、ニッケル−タングステンメッキ、ニッケル−銅メッキ、ニッケル−リンメッキ、コバルト−鉄メッキ、コバルト−クロムメッキ、コバルト−モリブデンメッキ、コバルト−タングステンメッキ、コバルト−銅メッキ、コバルト−リンメッキなどが使われ得る。３元系合金層を形成するメッキとしては、ニッケル−コバルト−鉄メッキ、ニッケル−コバルト−クロムメッキ、ニッケル−コバルト−モリブデンメッキ、ニッケル−コバルト−タングステンメッキ、ニッケル−コバルト−銅メッキ、ニッケル−コバルト−リンメッキ、ニッケル−鉄−クロムメッキ、ニッケル−鉄−モリブデンメッキ、ニッケル−鉄−タングステンメッキ、ニッケル−鉄−銅メッキ、ニッケル−鉄−リンメッキ、ニッケル−クロム−モリブデンメッキ、ニッケル−クロム−タングステンメッキ、ニッケル−クロム−銅メッキ、ニッケル−クロム−リンメッキ、ニッケル−モリブデン−タングステンメッキ、ニッケル−モリブデン−銅メッキ、ニッケル−モリブデン−リンメッキ、ニッケル−タングステン−銅メッキ、ニッケル−タングステン−リンメッキ、ニッケル−銅−リンメッキ、コバルト−鉄−クロムメッキ、コバルト−鉄−モリブデンメッキ、コバルト−鉄−タングステンメッキ、コバルト−鉄−銅メッキ、コバルト−鉄−リンメッキ、コバルト−クロム−モリブデンメッキ、コバルト−クロム−タングステンメッキ、コバルト−クロム−銅メッキ、コバルト−クロム−リンメッキ、コバルト−モリブデン−リンメッキ、コバルト−タングステン−銅メッキ、コバルト−モリブデン−リンメッキ、コバルト−タングステン−銅メッキ、コバルト−タングステン−リンメッキ、コバルト−銅−リンメッキなどが使われ得る。
【００６６】
例えば、前記拡散防止層および酸化防止層はＮｉおよびＰを含むことができる。
【００６７】
また、酸化物としては、ニッケル酸化物、コバルト酸化物、鉄酸化物、クロム酸化物、モリブデン酸化物、タングステン酸化物、銅酸化物、アルミニウム酸化物、リン酸化物などが挙げられる。また、２種以上の前記酸化物の混合物などが使われ得る。
【００６８】
また、単一金属のメッキ層、合金メッキ層および酸化物層から選択された層を２層以上に形成させることができる。
【００６９】
前記拡散防止層は前記キャリア箔付き極薄銅箔を絶縁基板と高温でプレスする場合に、銅が剥離層に拡散することを抑制する役割をすることができる。前記拡散防止層を形成させずにキャリア箔付き極薄銅箔を絶縁基板と高温でプレスすると、キャリア箔と極薄銅箔で銅が剥離層に拡散してキャリア箔と極薄銅箔間に金属結合が生成され、これら間の強い結合力によりキャリア箔を剥離することが困難となり得る。
【００７０】
以下、好ましい実施例を挙げて本発明を詳細に説明するが、これに限定されるものではない。
【００７１】
（キャリア箔付き極薄銅箔の製造）
【００７２】
実施例１
１．キャリア箔の準備
キャリア箔の表面粗さは１．５μｍ、厚さは１８μｍの電解銅箔を使った。
２．拡散防止層の形成
下記の条件でＮｉ−Ｐメッキによる拡散防止層を形成した。
Ｎｉ濃度：１５ｇ／Ｌ、Ｐ濃度：８ｇ／Ｌ
ｐＨ４．０
温度：３０℃
電流密度：１．５Ａ／ｄｍ２
メッキ時間：２秒
前記条件で形成した拡散防止層の付着量は金属（Ｎｉ）付着量３０１ｕｇ／ｄｍ２であった。
３．剥離層の形成
下記の条件でＭｏ−Ｎｉ−Ｆｅメッキによる剥離層を形成した。
Ｍｏ濃度：２０ｇ／Ｌ、Ｎｉ濃度：６．５ｇ／Ｌ、Ｆｅ濃度：３ｇ／Ｌ、クエン酸ナトリウム：１５０ｇ／Ｌ
ｐＨ１０．２（アンモニア水３０ｍｌ／Ｌ添加）
温度：３０℃
電流密度：１０Ａ／ｄｍ２
メッキ時間：７秒
前記条件で形成した剥離層の付着量は１．０７ｍｇ／ｄｍ２、剥離層の組成はＭｏ６０．５５重量％、Ｎｉ２９．８重量％、Ｆｅ５．９９重量％であった。
４．酸化防止層の形成
下記の条件でＮｉ−Ｐメッキによる酸化防止層を形成した。
Ｎｉ濃度：１５ｇ／Ｌ、Ｐ濃度８ｇ／Ｌ
ｐＨ４．０
温度：３０℃
電流密度：０．５Ａ／ｄｍ２
メッキ時間：２秒
前記条件で形成した酸化防止層の付着量は金属（Ｎｉ）付着量３０ｕｇ／ｄｍ２であった。
５．第１極薄銅箔の形成
下記の条件で第１極薄銅箔を形成した。
ＣｕＳＯ４−５Ｈ２Ｏ：３００ｇ／Ｌ、Ｈ２ＳＯ４：１５０ｇ／Ｌ
温度：３０℃
電流密度：２０Ａ／ｄｍ２
メッキ時間：２５秒
前記条件で形成した第１極薄銅箔の厚さは２μｍであった。
６．Ａｌ層の形成
ワイヤー接合層であるＡｌの厚さは０．５μｍに形成され、表面粗さは前記キャリア箔の粗さと同じである１．５μｍを有するように形成した。
７．第２極薄銅箔の形成
下記の条件で第２極薄銅箔を形成した。
ＣｕＳＯ４−５Ｈ２Ｏ：３００ｇ／Ｌ、Ｈ２ＳＯ４：１５０ｇ／Ｌ
温度：３０℃
電流密度：２０Ａ／ｄｍ２
メッキ時間：５秒
前記条件で形成した第２極薄銅箔の厚さは０．５μｍであった。
【００７３】
実施例２
Ａｌ層を下記のように変更したことを除いては実施例１と同じ条件で実施した。
６．Ａｌ層の形成
ワイヤー接合層であるＡｌの厚さは１．０μｍに形成され、表面粗さはキャリア箔の粗さと同じである１．５μｍを有するように形成した。
【００７４】
実施例３
キャリア箔およびＡｌ層を下記のように変更したことを除いては実施例１と同じ条件で実施した。
１．キャリア箔の準備
キャリアの表面粗さは３．０μｍ、厚さは１８μｍの電解銅箔を使った。
６．Ａｌ層の形成
ワイヤー接合層であるＡｌ厚さは０．５μｍに形成し、表面粗さはキャリア箔の粗さと同じである３．０μｍを有するように形成した。
【００７５】
実施例４
剥離層を下記のように変更したことを除いては実施例１と同じ条件で実施した。
４．剥離層の形成
下記の条件でＭｏ−Ｎｉ−Ｆｅメッキによる剥離層を形成した。
Ｍｏ濃度：２０ｇ／Ｌ、Ｎｉ濃度：６．５ｇ／Ｌ、Ｆｅ濃度：３ｇ／Ｌ、クエン酸ナトリウム：１５０ｇ／Ｌ
ｐＨ１０．２（アンモニア水３０ｍｌ／Ｌ添加）
温度：３０℃
電流密度：１８Ａ／ｄｍ２
メッキ時間：７秒
前記条件で形成した剥離層の付着量は１．８９ｍｇ／ｄｍ２、剥離層の組成はＭｏ５１．９９重量％、Ｎｉ３８．８重量％、Ｆｅ５．５５重量％であった。
【００７６】
比較例１
剥離層を下記のように変更したことを除いては実施例１と同じ条件で実施した。
４．剥離層の形成
下記の条件でＭｏ−Ｎｉ−Ｆｅメッキによる剥離層を形成した。
Ｍｏ濃度：２０ｇ／Ｌ、Ｎｉ濃度：６．５ｇ／Ｌ、Ｆｅ濃度：３ｇ／Ｌ、クエン酸ナトリウム：１５０ｇ／Ｌ
ｐＨ１０．２（アンモニア水３０ｍｌ／Ｌ添加）
温度：３０℃
電流密度：３Ａ／ｄｍ２
メッキ時間：７秒
前記条件で形成した剥離層の付着量は０．３１ｍｇ／ｄｍ２、剥離層の組成はＭｏ２３．４２重量％、Ｎｉ６９．８１重量％、Ｆｅ２．５５重量％であった。
【００７７】
比較例２
剥離層およびＡｌ層を下記のように変更したことを除いては実施例１と同じ条件で実施した。
３．剥離層の形成
剥離層の付着量を０．８９ｍｇ／ｄｍ２に形成した。
６．Ａｌ層の形成
Ａｌ層の厚さを０．０５μｍに形成し、表面粗さは１．５μｍを有するように形成した。
【００７８】
以下、表１を参照して実施例１〜４、比較例１および２の剥離強度、Ａｌ層の表面粗さおよびワイヤーを通じての半導体チップとの接合性について説明する。
【００７９】
【表１】
2020507682.tif 000003
【００８０】
剥離強度の評価
実施例１〜３の場合、Ａｌ層の上下の銅層との剥離強度およびＡｌ層とキャリア箔の剥離強度は非常に良好であったし、実施例４の場合、極薄銅箔とキャリアの剥離強度は付着量が高いためキャリア間の剥離強度が低下する問題が発生した。
【００８１】
また、比較例１の場合、Ａｌ層とキャリアの剥離強度は付着量が低いため極薄銅箔層とキャリアが剥離されない問題が発生したし、比較例２の場合、Ａｌ層とキャリアの剥離強度は良好であった。
【００８２】
Ａｌ層の表面粗さ
実施例１、２および４の場合、Ａｌ層の表面粗さが低くてエッチングレートが優秀であるため回路形成時にファインパターンを得ることができたが、実施例３の場合、Ａｌ層の表面粗さが高いため実施例１、２よりエッチングレートが低下したし、回路形成時に所望のファインパターンを得ることができなかった。
【００８３】
比較例１の場合、前記処理で実施した時、Ａｌ層の表面粗さが低くてエッチングレートが優秀であるため、回路形成時にファインパターンを得ることができたが、比較例２の場合、Ａｌ層の厚さが薄いため回路エッチング液のダメージによって所望の形状の回路を得ることができなかった。
【００８４】
ワイヤーを通じての半導体チップとの接合性
実施例１〜４の場合、前記キャリア箔付き極薄銅箔を利用して半導体ｓｕｂｓｔｒａｔｅを製作し、半導体チップと直径２５〜７０μｍのワイヤー（金、アルミニウムなど）を利用して電気的に連結した時、Ａｌ層とワイヤー間のボンディング接着性も優秀であった。
【００８５】
比較例１の場合、キャリア箔付き極薄銅箔が剥離されないため半導体ｓｕｂｓｔｒａｔｅを製作することができなかったし、比較例２の場合、キャリア箔付き極薄銅箔を利用して半導体ｓｕｂｓｔｒａｔｅを製作し、半導体チップと直径２５〜７０μｍのワイヤー（金、アルミニウムなど）を利用して電気的に連結した時、Ａｌ層の薄い厚さによって接合時に発生するダメージによってワイヤー間のボンディング接着性が低下した。
【００８６】
［第２実施例］
図７は本発明の第２実施例に係るキャリア箔付き極薄銅箔の断面模式図であり、図８は本発明の第２実施例に係るキャリア箔付き極薄銅箔の断面をＦＩＢ（Ｆｏｃｕｓｅｄ  Ｉｏｎ  Ｂｅａｍ）で撮影したイメージであり、図９はＡｌ層が形成されない場合のマット面とシャイニー面の表面イメージであり、図１０は本発明の第２実施例に係るキャリア箔付き極薄銅箔のマット面とシャイニー面の表面イメージである。
【００８７】
また、図１１は、本発明の第２実施例に係るキャリア箔付き極薄銅箔の他の実施例に係る断面模式図である。
【００８８】
図７〜図１０を参照すると、本発明の第２実施例に係るキャリア箔付き極薄銅箔２０は、キャリア箔２１、剥離層２２、第１極薄銅箔２３、Ｃｕ−Ａｌ接着力向上層２４、Ｃｕ拡散防止層２５、Ａｌ層２６および第２極薄銅箔２７で形成され得る。
【００８９】
図７では、Ｃｕ拡散防止層２５がＡｌ層２６の上、下にすべて形成されたものと図示されたが、Ａｌ層２６の上または下のうちいずれか一つにのみ形成されてもよい。
【００９０】
キャリア箔付き極薄銅箔２０は、キャリア箔２１、剥離層２２、第１極薄銅箔２３、Ｃｕ−Ａｌ接着力向上層２４、Ｃｕ拡散防止層２５、Ａｌ層２６および第２極薄銅箔２７が順次積層されて形成され得る。
【００９１】
キャリア箔２１は、アルミ箔、ステンレス鋼箔、チタン箔、銅箔または銅合金箔を使うことができる。例えば、電解銅箔、電解銅合金箔、圧延銅箔または圧延銅合金箔を使うことができる。
【００９２】
また、前記キャリア箔２１の表面は、未処理電解銅箔または未処理電解銅合金箔のマット面またはシャイニー面、圧延銅箔または圧延銅合金箔の圧延仕上げ面であり得る。例えば、前記キャリア箔の表面は未処理電解銅箔または未処理電解銅合金箔のマット面または光沢面に粗化処理を実施した箔、または圧延銅箔または圧延銅合金箔の圧延仕上げ面の少なくとも一側面に粗化処理を実施した箔であり得る。
【００９３】
第１極薄銅箔２３および第２極薄銅箔２７のうち少なくとも一つは、電解メッキ、無電解メッキまたはスパッタリング（ｓｐｕｔｔｅｒｉｎｇ）を通じて形成され得る。
【００９４】
好ましくは、第１極薄銅箔２３は電解メッキで形成され、第２極薄銅箔２７はスパッタリング（ｓｐｕｔｔｅｒｉｎｇ）を通じて形成され得る。
【００９５】
剥離層２２は、剥離性を有する第１金属Ａ２、第１金属Ａ２のメッキを容易にする第２金属Ｂ２および第３金属Ｃ２を含むことができる。
【００９６】
第１金属Ａ２は、ＭｏまたはＷであり、第２金属Ｂ２および第３金属Ｃ２は、Ｆｅ、ＣｏおよびＮｉからなる群から選択される２個の互いに異なる金属であり得る。
【００９７】
ここで、第１金属Ａ２、第２金属Ｂ２および第３金属Ｃ２のうち少なくとも一つは有機金属であり得る。
【００９８】
剥離層２２は第１金属Ａ２の含有量ａ２が約３０〜約８９重量％、第２金属Ｂ２の含有量ｂ２が約１０〜約６０重量％および第３金属Ｃ２の含有量ｃ２が約１〜約２０重量％であり得る。
【００９９】
前記金属の含有量ａ２、ｂ２およびｃ２は剥離層１ｄｍ２の単位面積当たりの第１金属Ａ２の付着量（被膜量）を同一面積当たりの第１金属Ａ２、第２金属Ｂ２および第３金属Ｃ２の付着量（被膜量）の合計で割った値に１００をかけてそれぞれ求める。
【０１００】
前記第１金属の含有量ａ２および前記第２金属の含有量ｂ２が前記含有量範囲からそれぞれ外れると、極薄銅箔の剥離性が低下し得、前記第３金属の含有量ｃ２が前記含有量範囲から外れると剥離層が不均一にメッキされ得る。
【０１０１】
前記第１金属Ａ２と第２金属Ｂ２だけで剥離層を形成した場合、剥離層の剥離性が不均一な現象が発生し得る。
【０１０２】
そして、剥離時に剥離層が極薄銅箔と共に剥離される性向を示し得る。
【０１０３】
これに反し、本発明では第１金属Ａ２と第２金属Ｂ２だけで剥離層を形成した場合（例えば、Ｍｏ−Ｎｉ合金層）、その剥離性が不安定であるため、剥離層の剥離性の主な要因となる第１金属Ａ２のＭｏ金属のメッキ量を増加させるために、Ｍｏ金属のメッキに触媒の役割をするＦｅイオンを第３金属Ｃ２としてさらに添加する。Ｆｅイオンの添加は剥離層の均一なメッキを可能にする。
【０１０４】
また、剥離層２２の付着量の合計は約５０〜約１００００μｇ／ｄｍ２であり得る。
【０１０５】
前記付着量が約５０μｇ／ｄｍ２未満であると剥離層の役割を遂行できなくなり得、前記付着量が約１００００μｇ／ｄｍ２を超過すると剥離可能な物質である酸化性物質ではなく金属性物質となるため剥離性がなくなり得る。
【０１０６】
一方、Ａｌ層の厚さｔ４と半導体チップのボンディング用パッドの厚さｔ５は約０．０００５≦ｔ４／ｔ５≦約３．０の式を満足する。前記Ａｌ層の厚さと半導体チップボンディング用パッドの厚さの比率ｔ４／ｔ５を約０．０００５〜約３．０の範囲で具現することによって、より優秀な効果を得ることができる。
【０１０７】
具体例において、前記Ａｌ層の厚さと半導体チップボンディング用パッドの厚さの比率ｔ４／ｔ５は、約０．０００５、０．００１、０．０１、０．１、０．２、０．３、０．４、０．５、０．６、０．７、０．８、０．９、１．０、１．５、２．０、２．５、または３．０であり得る。また、前記Ａｌ層の厚さと半導体チップボンディング用パッドの厚さの比率ｔ４／ｔ５は、約前記数値のうち一つ以上および約前記数値のうち一つ以下の範囲であり得る。
【０１０８】
また、Ａｌ層の厚さｔ４と半導体チップのボンディング用ワイヤーの厚さｔ６は、約０．０００５≦ｔ４／ｔ６≦約３．０の式を満足する。前記Ａｌ層の厚さと半導体チップボンディング用ワイヤー厚さの比率ｔ４／ｔ６を約０．０００５〜約３．０の範囲で具現することによって、より優秀な効果を得ることができる。
【０１０９】
具体例において、前記Ａｌ層の厚さと半導体チップボンディング用ワイヤー厚さの比率ｔ４／ｔ６は、約０．０００５、０．００１、０．０１、０．１、０．２、０．３、０．４、０．５、０．６、０．７、０．８、０．９、１．０、１．５、２．０、２．５、または３．０であり得る。また、前記Ａｌ層の厚さと半導体チップボンディング用ワイヤー厚さの比率ｔ４／ｔ６は、約前記数値のうち一つ以上および約前記数値のうち一つ以下の範囲であり得る。
【０１１０】
一方、キャリア箔のマット面またはシャイニー面の表面粗さは約３．０ｕｍ以下であり、Ａｌ層は電解メッキまたはスパッタリング（ｓｐｕｔｔｅｒｉｎｇ）を通じて形成され、表面粗さは約３．０ｕｍ以下である。
【０１１１】
また、キャリア箔のマット面またはシャイニー面の表面粗さｒ３と前記Ａｌ層の表面粗さｒ４は、ｒ４／ｒ３≦約３．０の式を満足する。前記Ａｌ層の表面粗さとキャリア箔のマット面またはシャイニー面の表面粗さの比率ｒ２／ｒ１が約３．０以下の範囲で具現されることによって、より優秀な効果を得ることができる。
【０１１２】
前記Ａｌ層の表面粗さとキャリア箔のマット面またはシャイニー面の表面粗さの比率ｒ２／ｒ１は、約０、０．１、０．２、０．３、０．４、０．５、０．６、０．７、０．８、０．９、１．０、１．１、１．２、１．３、１．４、１．５、１．６、１．７、１．８、１．９、２．０、２．１、２．２、２．３、２．４、２．５、２．６、２．７、２．８、２．９、または３．０であり得る。また、前記Ａｌ層の表面粗さとキャリア箔のマット面またはシャイニー面の表面粗さの比率ｒ２／ｒ１は、約前記数値のうち一つ以上および約前記数値のうち一つ以下の範囲であり得る。
【０１１３】
Ｃｕ拡散防止層２５は、Ａｌ層２６と第１極薄銅箔２３の間およびＡｌ層２６と第２極薄銅箔２７の間に形成され得る。Ｃｕ拡散防止層２５は、Ａｌ層２６のアルミニウムと第１極薄銅箔２３または第２極薄銅箔２７の銅がＣｕ−Ａｌ系金属管化合物（ｉｎｔｅｒｍｅｔａｌｌｉｃ  ｃｏｍｐｏｕｎｄ）を形成することを防止するためのものである。
【０１１４】
具体的には、Ａｌ層と極薄銅箔層（第１極薄銅箔または第２極薄銅箔）が強く結合して合金内で混在する場合、不均質組織をなす中間相（ｉｎｔｅｒｍｅｄｉａｔｅ  ｐｈａｓｅ）を作るようになるが、このような中間相はそれぞれの金属の性質を帯びないまま、衝撃に脆弱であり、電気抵抗が大きくなる性質を有する問題点が発生する。
【０１１５】
すなわち、Ｃｕ拡散防止層２５は、Ａｌ層２６のアルミニウムと第１極薄銅箔２３または第２極薄銅箔２７の銅が金属管化合物を形成しないようにする。
【０１１６】
また、Ｃｕ拡散防止層の厚さｔ７とＡｌ層の厚さｔ４は、約０．５≦ｔ７／ｔ４≦約１．０の式を満足する。前記Ｃｕ拡散防止層の厚さと前記Ａｌ層の厚さの比率ｔ７／ｔ４が約０．５〜約１．０の範囲で具現されることによって、より優秀な効果を得ることができる。
【０１１７】
具体例において、前記Ｃｕ拡散防止層の厚さと前記Ａｌ層の厚さの比率ｔ７／ｔ４は、約０．５、０．６、０．７、０．８、０．９、または１．０であり得る。また、前記Ｃｕ拡散防止層の厚さと前記Ａｌ層の厚さの比率ｔ７／ｔ４は、約前記数値のうち一つ以上および約前記数値のうち一つ以下の範囲であり得る。
【０１１８】
第１極薄銅箔とＡｌ層間または第２極薄銅箔とＡｌ層間の接着力ｐ１と剥離層の接着力ｐ２は、約１≦ｐ１／ｐ２≦約３０．０の式を満足する。第１極薄銅箔とＡｌ層間または第２極薄銅箔とＡｌ層間の接着力と剥離層の接着力の比率ｐ１／ｐ２が約１〜約３０．０の範囲で具現されることによって、より優秀な効果を得ることができる。
【０１１９】
具体例において、前記第１極薄銅箔とＡｌ層間または第２極薄銅箔とＡｌ層間の接着力と剥離層の接着力の比率ｐ１／ｐ２は、約１、２、３、４、５、６、７、８、９、１０、１１、１２、１３、１４、１５、１６、１７、１８、１９、２０、２１、２２、２３、２４、２５、２６、２７、２８、２９または３０であり得る。また、前記第１極薄銅箔とＡｌ層間または第２極薄銅箔とＡｌ層間の接着力と剥離層の接着力の比率ｐ１／ｐ２は、約前記数値のうち一つ以上および約前記数値のうち一つ以下の範囲であり得る。
【０１２０】
Ｃｕ−Ａｌ接着力向上層２４は、Ａｌ層２６とＣｕ拡散防止層２５の間に形成されてＡｌ層２６とＣｕ拡散防止層２５間の接着力を向上させるために、銅または銅とアルミニウムの中間物質で形成され得る。
【０１２１】
図１１を参照すると、本発明の一実施例に係るキャリア箔付き極薄銅箔３０は拡散防止層３８、酸化防止層３９をさらに含むことができる。
【０１２２】
キャリア箔付き極薄銅箔３０は、キャリア箔３１、拡散防止層３８、剥離層３２、酸化防止層３９、第１極薄銅箔３３、Ｃｕ−Ａｌ接着力向上層３４、Ｃｕ拡散防止層３５、Ａｌ層３６および第２極薄銅箔３７が順次積層されて形成され得る。
【０１２３】
拡散防止層３８と酸化防止層３９が同じメッキ条件を使って形成されるので実質的に同じ組成を有し、ただし拡散防止層３８が酸化防止層３９に比べて金属付着量が増加するため、より厚い。
【０１２４】
前記キャリア箔付き極薄銅箔３０で拡散防止層３８が存在することによって、高温の加工環境においてもキャリア箔と極薄銅箔の剥離強度が一定に低い値に維持されることによって、これらの剥離が容易である。
【０１２５】
また、前記キャリア箔付き極薄銅箔３０で拡散防止層３８に比べて酸化防止層３９の厚さが薄くなることによって、安定した剥離強度、酸化防止層の優秀な食刻性および向上したレーザー加工性を同時に具現することができる。
【０１２６】
また、前記キャリア箔付き極薄銅箔３０で拡散防止層３８と酸化防止層３９が実質的に同じメッキ液を使うことができるため製造工程が単純化され得る。
【０１２７】
前記拡散防止層３８および酸化防止層３９はＮｉ、Ｃｏ、Ｆｅ、Ｃｒ、Ｍｏ、Ｗ、ＡｌおよびＰからなる群から選択された一つ以上の元素を含むことができる。例えば、前記拡散防止層および酸化防止層は単一の金属層であり得、２種以上の金属の合金層または１種以上の金属酸化物層であり得る。
【０１２８】
例えば、単一の金属層を形成するメッキとしては、ニッケルメッキ、コバルトメッキ、鉄メッキ、アルミニウムメッキなどが使われ得る。２元系合金層を形成するメッキとしては、ニッケル−コバルトメッキ、ニッケル−鉄メッキ、ニッケル−クロムメッキ、ニッケル−モリブデンメッキ、ニッケル−タングステンメッキ、ニッケル−銅メッキ、ニッケル−リンメッキ、コバルト−鉄メッキ、コバルト−クロムメッキ、コバルト−モリブデンメッキ、コバルト−タングステンメッキ、コバルト−銅メッキ、コバルト−リンメッキなどが使われ得る。３元系合金層を形成するメッキとしては、ニッケル−コバルト−鉄メッキ、ニッケル−コバルト−クロムメッキ、ニッケル−コバルト−モリブデンメッキ、ニッケル−コバルト−タングステンメッキ、ニッケル−コバルト−銅メッキ、ニッケル−コバルト−リンメッキ、ニッケル−鉄−クロムメッキ、ニッケル−鉄−モリブデンメッキ、ニッケル−鉄−タングステンメッキ、ニッケル−鉄−銅メッキ、ニッケル−鉄−リンメッキ、ニッケル−クロム−モリブデンメッキ、ニッケル−クロム−タングステンメッキ、ニッケル−クロム−銅メッキ、ニッケル−クロム−リンメッキ、ニッケル−モリブデン−タングステンメッキ、ニッケル−モリブデン−銅メッキ、ニッケル−モリブデン−リンメッキ、ニッケル−タングステン−銅メッキ、ニッケル−タングステン−リンメッキ、ニッケル−銅−リンメッキ、コバルト−鉄−クロムメッキ、コバルト−鉄−モリブデンメッキ、コバルト−鉄−タングステンメッキ、コバルト−鉄−銅メッキ、コバルト−鉄−リンメッキ、コバルト−クロム−モリブデンメッキ、コバルト−クロム−タングステンメッキ、コバルト−クロム−銅メッキ、コバルト−クロム−リンメッキ、コバルト−モリブデン−リンメッキ、コバルト−タングステン−銅メッキ、コバルト−モリブデン−リンメッキ、コバルト−タングステン−銅メッキ、コバルト−タングステン−リンメッキ、コバルト−銅−リンメッキなどが使われ得る。
【０１２９】
例えば、前記拡散防止層および酸化防止層はＮｉおよびＰを含むことができる。
【０１３０】
また、酸化物としては、ニッケル酸化物、コバルト酸化物、鉄酸化物、クロム酸化物、モリブデン酸化物、タングステン酸化物、銅酸化物、アルミニウム酸化物、リン酸化物などが挙げられる。また、２種以上の前記酸化物の混合物などが使われ得る。
【０１３１】
また、単一金属のメッキ層、合金メッキ層および酸化物層から選択された層を２層以上に形成させることができる。
【０１３２】
前記拡散防止層は前記キャリア箔付き極薄銅箔を絶縁基板と高温でプレスする場合に、銅が剥離層に拡散することを抑制する役割をすることができる。前記拡散防止層を形成させずにキャリア箔付き極薄銅箔を絶縁基板と高温でプレスすると、キャリア箔と極薄銅箔で銅が剥離層に拡散してキャリア箔と極薄銅箔間に金属結合が生成され、これら間の強い結合力によりキャリア箔を剥離することが困難となり得る。
【０１３３】
以下、好ましい実施例を挙げて本発明を詳細に説明するが、これに限定されるものではない。
【０１３４】
（キャリア箔付き極薄銅箔の製造）
【０１３５】
実施例１
１．キャリア箔準備
キャリア箔の表面粗さは１．５μｍ、厚さは１８μｍの電解銅箔を使った。
２．拡散防止層の形成
下記の条件でＮｉ−Ｐメッキによる拡散防止層を形成した。
Ｎｉ濃度：１５ｇ／Ｌ、Ｐ濃度８ｇ／Ｌ
ｐＨ４．０
温度：３０℃
電流密度：１．５Ａ／ｄｍ２
メッキ時間：２秒
前記条件で形成した拡散防止層の付着量は金属（Ｎｉ）付着量３０１ｕｇ／ｄｍ２であった。
３．剥離層の形成
下記の条件でＭｏ−Ｎｉ−Ｆｅメッキによる剥離層を形成した。
Ｍｏ濃度：２０ｇ／Ｌ、Ｎｉ濃度：６．５ｇ／Ｌ、Ｆｅ濃度：３ｇ／Ｌ、クエン酸ナトリウム：１５０ｇ／Ｌ
ｐＨ１０．２（アンモニア水３０ｍｌ／Ｌ添加）
温度：３０℃
電流密度：１０Ａ／ｄｍ２
メッキ時間：７秒
前記条件で形成した剥離層の付着量は１．０７ｍｇ／ｄｍ２、剥離層の組成はＭｏ６０．５５重量％、Ｎｉ２９．８重量％、Ｆｅ５．９９重量％であった。
４．酸化防止層の形成
下記の条件でＮｉ−Ｐメッキによる酸化防止層を形成した。
Ｎｉ濃度：１５ｇ／Ｌ、Ｐ濃度８ｇ／Ｌ、
ｐＨ４．０
温度：３０℃
電流密度：０．５Ａ／ｄｍ２
メッキ時間：２秒
前記条件で形成した酸化防止層の付着量は金属（Ｎｉ）付着量３０ｕｇ／ｄｍ２であった。
５．第１極薄銅箔の形成
下記の条件で第１極薄銅箔を形成した。
ＣｕＳＯ４−５Ｈ２Ｏ：３００ｇ／Ｌ、Ｈ２ＳＯ４：１５０ｇ／Ｌ
温度：３０℃
電流密度：２０Ａ／ｄｍ２
メッキ時間：２５秒
前記条件で形成した第１極薄銅箔の厚さは２μｍであった。
６．Ｃｕ−Ａｌ接着力向上層の形成
第１極薄銅箔とＡｌ層間の接着力を向上させる層であって、Ｃｕの厚さは０．０３μｍに形成した。
７．Ｃｕ拡散防止層の形成
銅層（Ｃｕ  Ｌａｙｅｒ）とＡｌ層の熱処理後に合金形成を防止するＡｌ２Ｏ３層を０．００５μｍでＡｌ層の上下に形成した。
８．Ａｌ層の形成
ワイヤー接合層であるＡｌの厚さは０．５μｍに形成され、表面粗さは前記キャリア箔の粗さと同じである１．５μｍを有するように形成した。
９．第２極薄銅箔の形成
下記の条件で第２極薄銅箔を形成した。
ＣｕＳＯ４−５Ｈ２Ｏ：３００ｇ／Ｌ、Ｈ２ＳＯ４：１５０ｇ／Ｌ
温度：３０℃
電流密度：２０Ａ／ｄｍ２
メッキ時間：５秒
前記条件で形成した第２極薄銅箔の厚さは０．５μｍであった。
【０１３６】
実施例２
Ａｌ層を下記のように変更したことを除いては実施例１と同じ条件で実施した。
８．Ａｌ層の形成
ワイヤー接合層であるＡｌの厚さは１．０μｍに形成され、表面粗さはキャリア箔の粗さと同じである１．５μｍを有するように形成した。
【０１３７】
実施例３
キャリア箔およびＡｌ層を下記のように変更したことを除いては実施例１と同じ条件で実施した。
１．キャリア箔の準備
キャリアの表面粗さは３．０μｍ、厚さは１８μｍの電解銅箔を使った。
８．Ａｌ層の形成
ワイヤー接合層であるＡｌ厚さは０．５μｍに形成し、表面粗さはキャリア箔の粗さと同じである３．０μｍを有するように形成した。
【０１３８】
実施例４
剥離層、Ｃｕ−Ａｌ接着力向上層およびＣｕ拡散防止層を下記のように変更したことを除いては実施例１と同じ条件で実施した。
３．剥離層の形成
下記の条件でＭｏ−Ｎｉ−Ｆｅメッキによる剥離層を形成した。
Ｍｏ濃度：２０ｇ／Ｌ、Ｎｉ濃度：６．５ｇ／Ｌ、Ｆｅ濃度：３ｇ／Ｌ、クエン酸ナトリウム：１５０ｇ／Ｌ
ｐＨ１０．２（アンモニア水３０ｍｌ／Ｌ添加）
温度：３０℃
電流密度：１８Ａ／ｄｍ２
メッキ時間：７秒
前記条件で形成した剥離層の付着量は１．８９ｍｇ／ｄｍ２、剥離層の組成はＭｏ５１．９９重量％、Ｎｉ３８．８重量％、Ｆｅ５．５５重量％であった。
６．Ｃｕ−Ａｌ接着力向上層の形成
第１極薄銅箔とＡｌ層間の接着力を向上させる層であって、Ｃｕの厚さは０．０１μｍに形成した。
７．Ｃｕ拡散防止層の形成
銅層（Ｃｕ  Ｌａｙｅｒ）とＡｌ層の熱処理後に合金形成を防止するＡｌ２Ｏ３層を０．０１５μｍでＡｌ層の上下に形成した。
【０１３９】
比較例１
剥離層を下記のように変更したことを除いては実施例１と同じ条件で実施した。
３．剥離層の形成
下記の条件でＭｏ−Ｎｉ−Ｆｅメッキによる剥離層を形成した。
Ｍｏ濃度：２０ｇ／Ｌ、Ｎｉ濃度：６．５ｇ／Ｌ、Ｆｅ濃度：３ｇ／Ｌ、クエン酸ナトリウム：１５０ｇ／Ｌ
ｐＨ１０．２（アンモニア水３０ｍｌ／Ｌ添加）
温度：３０℃
電流密度：３Ａ／ｄｍ２
メッキ時間：７秒
前記条件で形成した剥離層の付着量は０．３１ｍｇ／ｄｍ２、剥離層の組成はＭｏ２３．４２重量％、Ｎｉ６９．８１重量％、Ｆｅ２．５５重量％であった。
【０１４０】
比較例２
剥離層、Ｃｕ−Ａｌ接着力向上層およびＡｌ層を下記のように変更したことを除いては実施例１と同じ条件で実施した。
３．剥離層の形成
剥離層の付着量を０．８９ｍｇ／ｄｍ２に形成した。
６．Ｃｕ−Ａｌ接着力向上層の形成
Ｃｕ−Ａｌ接着力向上層の接着力は８程度に製作した。
８．Ａｌ層の形成
Ａｌ層の厚さを０．４μｍに形成し、表面粗さは１．５μｍを有するように形成した。
【０１４１】
以下、表２を参照して実施例１〜４、比較例１および２の剥離強度、Ａｌ層の表面粗さおよびワイヤーを通じての半導体チップとの接合性について説明する。
【０１４２】
【表２】
2020507682.tif 000004
【０１４３】
剥離強度およびＡｌ層の接合性
実施例１の場合、Ａｌ層の上下の銅層との剥離強度は非常に良好であったし、特にＣＣＬ化をさせた後、Ａｌ層と極薄銅箔層の接着力が優秀であった。実施例２および３の場合、Ａｌ層とキャリアの剥離強度は非常に良好であったし、実施例４の場合、極薄銅箔とキャリアの剥離強度は付着量が高いため極薄銅箔とキャリア間の剥離強度が低下する問題が発生した。
【０１４４】
比較例１の場合、Ａｌ層とキャリアの剥離強度は付着量が低いため極薄銅箔層とキャリアが剥離されない問題が発生したし、剥離層は良好であったが、Ａｌと極薄銅箔の間の接着力が弱いためＡｌ層の浮き現象が発生した。
【０１４５】
Ａｌ層の表面粗さ
実施例１、２および４の場合、Ａｌ層の表面粗さが低くてエッチングレートが優秀であるため回路形成時にファインパターンを得ることができたが、実施例３の場合、Ａｌ層の表面粗さが高いため実施例１、２よりエッチングレートが低下したし、回路形成時に所望のファインパターンを得ることができなかった。
【０１４６】
比較例１の場合、前記処理で実施した時、Ａｌ層の表面粗さが低くてエッチングレートが優秀であるため、回路形成時にファインパターンを得ることができたが、比較例２の場合、Ａｌ層と極薄銅箔の間の接着力が弱いためＡｌ層の浮き現象により回路エッチング液のダメージを受けて所望の形状の回路を得ることができなかった。
【０１４７】
ワイヤーを通じての半導体チップとの接合性
実施例１〜４の場合、前記キャリア箔付き極薄銅箔を利用して半導体ｓｕｂｓｔｒａｔｅを製作し、半導体チップと直径２５〜７０μｍのワイヤー（金、アルミニウムなど）を利用して電気的に連結した時、Ａｌ層とワイヤー間のボンディング接着性も優秀であった。
【０１４８】
比較例１の場合、キャリア箔付き極薄銅箔が剥離されないため半導体ｓｕｂｓｔｒａｔｅを製作することができなかったし、比較例２の場合、Ａｌ層と極薄銅箔上の剥離によって半導体ｓｕｂｓｔｒａｔｅは製作することができなかった。
【０１４９】
［第３実施例］
図１２は本発明の第３実施例に係るキャリア箔付き極薄銅箔の断面模式図であり、図１３は本発明の第３実施例に係るキャリア箔付き極薄銅箔の断面をＦＩＢ（Ｆｏｃｕｓｅｄ  Ｉｏｎ  Ｂｅａｍ）で撮影したイメージであり、図１４はＡｌ層が形成されない場合のマット面とシャイニー面の表面イメージであり、図１５は本発明の第３実施例に係るキャリア箔付き極薄銅箔のマット面とシャイニー面の表面イメージである。
【０１５０】
また、図１６は、本発明の第３実施例に係るキャリア箔付き極薄銅箔の他の実施例に係る断面模式図である。
【０１５１】
図１３〜図１５を参照すると、本発明の第３実施例に係るキャリア箔付き極薄銅箔４０は、キャリア箔４１、剥離層４２、第１極薄銅箔４３、Ｃｕ−Ａｌ接着力向上層４４、Ａｌ層４５および第２極薄銅箔４６で形成され得る。
【０１５２】
キャリア箔付き極薄銅箔４０は、キャリア箔４１、剥離層４２、第１極薄銅箔４３、Ｃｕ−Ａｌ接着力向上層４４、Ａｌ層４５および第２極薄銅箔４６が順次積層されて形成され得る。
【０１５３】
キャリア箔４１は、アルミ箔、ステンレス鋼箔、チタン箔、銅箔または銅合金箔を使うことができる。例えば、電解銅箔、電解銅合金箔、圧延銅箔または圧延銅合金箔を使うことができる。
【０１５４】
また、前記キャリア箔４１の表面は、未処理電解銅箔または未処理電解銅合金箔のマット面またはシャイニー面、圧延銅箔または圧延銅合金箔の圧延仕上げ面であり得る。例えば、前記キャリア箔の表面は未処理電解銅箔または未処理電解銅合金箔のマット面または光沢面に粗化処理を実施した箔、または圧延銅箔または圧延銅合金箔の圧延仕上げ面の少なくとも一側面に粗化処理を実施した箔であり得る。
【０１５５】
第１極薄銅箔４３および第２極薄銅箔４６のうち少なくとも一つは、電解メッキ、無電解メッキまたはスパッタリング（ｓｐｕｔｔｅｒｉｎｇ）を通じて形成され得る。
【０１５６】
好ましくは、第１極薄銅箔４３は電解メッキで形成され、第２極薄銅箔４６はスパッタリング（ｓｐｕｔｔｅｒｉｎｇ）を通じて形成され得る。
【０１５７】
剥離層４２は、剥離性を有する第１金属Ａ３、第１金属Ａ３のメッキを容易にする第２金属Ｂ３および第３金属Ｃ３を含むことができる。
【０１５８】
第１金属Ａ３は、ＭｏまたはＷであり、第２金属Ｂ３および第３金属Ｃ３は、Ｆｅ、ＣｏおよびＮｉからなる群から選択される２個の互いに異なる金属であり得る。
【０１５９】
ここで、第１金属Ａ３、第２金属Ｂ３および第３金属Ｃ３のうち少なくとも一つは有機金属であり得る。
【０１６０】
剥離層４２は第１金属Ａ３の含有量ａ３が約３０〜約８９重量％、第２金属Ｂ３の含有量ｂ３が約１０〜約６０重量％および第３金属Ｃ３の含有量ｃ３が約１〜約２０重量％であり得る。
【０１６１】
前記金属の含有量ａ３、ｂ３およびｃ３は剥離層１ｄｍ２の単位面積当たりの第１金属Ａ３の付着量（被膜量）を同一面積当たりの第１金属Ａ３、第２金属Ｂ３および第３金属Ｃ３の付着量（被膜量）の合計で割った値に１００をかけてそれぞれ求める。
【０１６２】
前記第１金属の含有量ａ３および前記第２金属の含有量ｂ３が前記含有量範囲からそれぞれ外れると、極薄銅箔の剥離性が低下し得、前記第３金属の含有量ｃ３が前記含有量範囲から外れると剥離層が不均一にメッキされ得る。
【０１６３】
前記第１金属Ａ３と第２金属Ｂ３だけで剥離層を形成した場合、剥離層の剥離性が不均一な現象が発生し得る。
【０１６４】
そして、剥離時、剥離層が極薄銅箔と共に剥離される性向を示し得る。
【０１６５】
これに反し、本発明では第１金属Ａ３と第２金属Ｂ３だけで剥離層を形成した場合（例えば、Ｍｏ−Ｎｉ合金層）、その剥離性が不安定であるため、剥離層の剥離性の主な要因となる第１金属Ａ３のＭｏ金属のメッキ量を増加させるために、Ｍｏ金属のメッキに触媒の役割をするＦｅイオンを第３金属Ｃ３としてさらに添加する。Ｆｅイオンの添加は剥離層の均一なメッキを可能にする。
【０１６６】
また、剥離層４２の付着量の合計は約５０〜約１００００μｇ／ｄｍ２であり得る。
【０１６７】
前記付着量が約５０μｇ／ｄｍ２未満であると剥離層の役割を遂行できなくなり得、前記付着量が約１００００μｇ／ｄｍ２を超過すると剥離可能な物質である酸化性物質ではなく金属性物質となるため剥離性がなくなり得る。
【０１６８】
一方、Ａｌ層の厚さｔ８と半導体チップのボンディング用パッドの厚さｔ９は約０．０００５≦ｔ８／ｔ９≦約３．０の式を満足する。前記Ａｌ層の厚さと半導体チップボンディング用パッドの厚さの比率ｔ８／ｔ９を約０．０００５〜約３．０の範囲で具現することによって、より優秀な効果を得ることができる。
【０１６９】
具体例において、前記Ａｌ層の厚さと半導体チップボンディング用パッドの厚さの比率ｔ８／ｔ９は、約０．０００５、０．００１、０．０１、０．１、０．２、０．３、０．４、０．５、０．６、０．７、０．８、０．９、１．０、１．５、２．０、２．５、または３．０であり得る。また、前記Ａｌ層の厚さと半導体チップボンディング用パッドの厚さの比率ｔ８／ｔ９は、約前記数値のうち一つ以上および約前記数値のうち一つ以下の範囲であり得る。
【０１７０】
また、Ａｌ層の厚さｔ８と半導体チップのボンディング用ワイヤーの厚さｔ１０は、約０．０００５≦ｔ８／ｔ１０≦約３．０の式を満足する。前記Ａｌ層の厚さと半導体チップボンディング用ワイヤー厚さの比率ｔ８／ｔ１０を約０．０００５〜約３．０の範囲で具現することによって、より優秀な効果を得ることができる。
【０１７１】
具体例において、前記Ａｌ層の厚さと半導体チップボンディング用ワイヤー厚さの比率ｔ８／ｔ１０は、約０．０００５、０．００１、０．０１、０．１、０．２、０．３、０．４、０．５、０．６、０．７、０．８、０．９、１．０、１．５、２．０、２．５、または３．０であり得る。また、前記Ａｌ層の厚さと半導体チップボンディング用ワイヤー厚さの比率ｔ８／ｔ１０は、約前記数値のうち一つ以上および約前記数値のうち一つ以下の範囲であり得る。
【０１７２】
一方、キャリア箔のマット面またはシャイニー面の表面粗さは約３．０ｕｍ以下であり、Ａｌ層は電解メッキまたはスパッタリング（ｓｐｕｔｔｅｒｉｎｇ）を通じて形成され、表面粗さは約３．０ｕｍ以下である。
【０１７３】
また、キャリア箔のマット面またはシャイニー面の表面粗さｒ５と前記Ａｌ層の表面粗さｒ６は、ｒ６／ｒ５≦約３．０の式を満足する。前記Ａｌ層の表面粗さとキャリア箔のマット面またはシャイニー面の表面粗さの比率ｒ６／ｒ５が約３．０以下の範囲で具現されることによって、より優秀な効果を得ることができる。
【０１７４】
具体例において、前記Ａｌ層の表面粗さとキャリア箔のマット面またはシャイニー面の表面粗さの比率ｒ６／ｒ５は、約０、０．１、０．２、０．３、０．４、０．５、０．６、０．７、０．８、０．９、１．０、１．１、１．２、１．３、１．４、１．５、１．６、１．７、１．８、１．９、２．０、２．１、２．２、２．３、２．４、２．５、２．６、２．７、２．８、２．９、または３．０であり得る。また、前記Ａｌ層の表面粗さとキャリア箔のマット面またはシャイニー面の表面粗さの比率ｒ６／ｒ５は、約前記数値のうち一つ以上および約前記数値のうち一つ以下の範囲であり得る。
【０１７５】
Ｃｕ−Ａｌ接着力向上層４４は、Ａｌ層４５と第１極薄銅箔４３の間およびＡｌ層４５と第２極薄銅箔４６の間に形成され得、Ａｌ層４５のアルミニウムと第１極薄銅箔４３または第２極薄銅箔４６の銅間の接着力を向上させるために、銅または銅とアルミニウムの中間物質で形成され得る。
【０１７６】
第１極薄銅箔とＡｌ層間または第２極薄銅箔とＡｌ層間の接着力ｐ３と剥離層の接着力ｐ４は、約１≦ｐ３／ｐ４≦約３０．０の式を満足する。第１極薄銅箔とＡｌ層間または第２極薄銅箔とＡｌ層間の接着力と剥離層の接着力の比率ｐ３／ｐ４が約１〜約３０．０の範囲で具現されることによって、より優秀な効果を得ることができる。
【０１７７】
具体例において、前記第１極薄銅箔とＡｌ層間または第２極薄銅箔とＡｌ層間の接着力と剥離層の接着力の比率ｐ３／ｐ４は、約１、２、３、４、５、６、７、８、９、１０、１１、１２、１３、１４、１５、１６、１７、１８、１９、２０、２１、２２、２３、２４、２５、２６、２７、２８、２９または３０であり得る。また、前記第１極薄銅箔とＡｌ層間または第２極薄銅箔とＡｌ層間の接着力と剥離層の接着力の比率ｐ３／ｐ４は前記数値のうち一つ以上および約前記数値のうち一つ以下の範囲であり得る。
【０１７８】
図１６を参照すると、本発明の一実施例に係るキャリア箔付き極薄銅箔５０は拡散防止層５７および酸化防止層５８をさらに含むことができる。
【０１７９】
具体的には、キャリア箔付き極薄銅箔５０は、キャリア箔５１、拡散防止層５７、剥離層５２、酸化防止層５８、第１極薄銅箔５３、Ｃｕ−Ａｌ接着力向上層５４、Ａｌ層５５および第２極薄銅箔５６が順次積層されて形成され得る。
【０１８０】
拡散防止層５７と酸化防止層５８が同じメッキ条件を使って形成されるので実質的に同じ組成を有し、ただし拡散防止層５７が酸化防止層５８に比べて金属付着量が増加するため、より厚い。
【０１８１】
前記キャリア箔付き極薄銅箔５０で拡散防止層５７が存在することによって、高温の加工環境においてもキャリア箔と極薄銅箔の剥離強度が一定に低い値に維持されることによって、これらの剥離が容易である。
【０１８２】
また、前記キャリア箔付き極薄銅箔で拡散防止層に比べて酸化防止層の厚さが薄くなることによって、安定した剥離強度、酸化防止層の優秀な食刻性および向上したレーザー加工性を同時に具現することができる。
【０１８３】
また、前記キャリア箔付き極薄銅箔５０で拡散防止層５７と酸化防止層５８が実質的に同じメッキ液を使うことができるため製造工程が単純化され得る。
【０１８４】
前記拡散防止層５７および酸化防止層５８はＮｉ、Ｃｏ、Ｆｅ、Ｃｒ、Ｍｏ、Ｗ、ＡｌおよびＰからなる群から選択された一つ以上の元素を含むことができる。例えば、前記拡散防止層および酸化防止層は単一の金属層であり得、２種以上の金属の合金層または１種以上の金属酸化物層であり得る。
【０１８５】
例えば、単一の金属層を形成するメッキとしては、ニッケルメッキ、コバルトメッキ、鉄メッキ、アルミニウムメッキなどが使われ得る。２元系合金層を形成するメッキとしては、ニッケル−コバルトメッキ、ニッケル−鉄メッキ、ニッケル−クロムメッキ、ニッケル−モリブデンメッキ、ニッケル−タングステンメッキ、ニッケル−銅メッキ、ニッケル−リンメッキ、コバルト−鉄メッキ、コバルト−クロムメッキ、コバルト−モリブデンメッキ、コバルト−タングステンメッキ、コバルト−銅メッキ、コバルト−リンメッキなどが使われ得る。３元系合金層を形成するメッキとしては、ニッケル−コバルト−鉄メッキ、ニッケル−コバルト−クロムメッキ、ニッケル−コバルト−モリブデンメッキ、ニッケル−コバルト−タングステンメッキ、ニッケル−コバルト−銅メッキ、ニッケル−コバルト−リンメッキ、ニッケル−鉄−クロムメッキ、ニッケル−鉄−モリブデンメッキ、ニッケル−鉄−タングステンメッキ、ニッケル−鉄−銅メッキ、ニッケル−鉄−リンメッキ、ニッケル−クロム−モリブデンメッキ、ニッケル−クロム−タングステンメッキ、ニッケル−クロム−銅メッキ、ニッケル−クロム−リンメッキ、ニッケル−モリブデン−タングステンメッキ、ニッケル−モリブデン−銅メッキ、ニッケル−モリブデン−リンメッキ、ニッケル−タングステン−銅メッキ、ニッケル−タングステン−リンメッキ、ニッケル−銅−リンメッキ、コバルト−鉄−クロムメッキ、コバルト−鉄−モリブデンメッキ、コバルト−鉄−タングステンメッキ、コバルト−鉄−銅メッキ、コバルト−鉄−リンメッキ、コバルト−クロム−モリブデンメッキ、コバルト−クロム−タングステンメッキ、コバルト−クロム−銅メッキ、コバルト−クロム−リンメッキ、コバルト−モリブデン−リンメッキ、コバルト−タングステン−銅メッキ、コバルト−モリブデン−リンメッキ、コバルト−タングステン−銅メッキ、コバルト−タングステン−リンメッキ、コバルト−銅−リンメッキなどが使われ得る。
【０１８６】
例えば、前記拡散防止層および酸化防止層はＮｉおよびＰを含むことができる。
【０１８７】
また、酸化物としては、ニッケル酸化物、コバルト酸化物、鉄酸化物、クロム酸化物、モリブデン酸化物、タングステン酸化物、銅酸化物、アルミニウム酸化物、リン酸化物などが挙げられる。また、２種以上の前記酸化物の混合物などが使われ得る。
【０１８８】
また、単一金属のメッキ層、合金メッキ層および酸化物層から選択された層を２層以上に形成させることができる。
【０１８９】
前記拡散防止層は前記キャリア箔付き極薄銅箔を絶縁基板と高温でプレスする場合に、銅が剥離層に拡散することを抑制する役割をすることができる。前記拡散防止層を形成させずにキャリア箔付き極薄銅箔を絶縁基板と高温でプレスすると、キャリア箔と極薄銅箔で銅が剥離層に拡散してキャリア箔と極薄銅箔間に金属結合が生成され、これら間の強い結合力によりキャリア箔を剥離することが困難となり得る。
【０１９０】
以下、好ましい実施例を挙げて本発明を詳細に説明するが、これに限定されるものではない。
【０１９１】
（キャリア箔付き極薄銅箔の製造）
【０１９２】
実施例１
１．キャリア箔準備
キャリア箔の表面粗さは１．５μｍ、厚さは１８μｍの電解銅箔を使った。
２．拡散防止層の形成
下記の条件でＮｉ−Ｐメッキによる拡散防止層を形成した。
Ｎｉ濃度：１５ｇ／Ｌ、Ｐ濃度８ｇ／Ｌ
ｐＨ４．０
温度：３０℃
電流密度：１．５Ａ／ｄｍ２
メッキ時間：２秒
前記条件で形成した拡散防止層の付着量は金属（Ｎｉ）付着量３０１ｕｇ／ｄｍ２であった。
３．剥離層の形成
下記の条件でＭｏ−Ｎｉ−Ｆｅメッキによる剥離層を形成した。
Ｍｏ濃度：２０ｇ／Ｌ、Ｎｉ濃度：６．５ｇ／Ｌ、Ｆｅ濃度：３ｇ／Ｌ、クエン酸ナトリウム：１５０ｇ／Ｌ
ｐＨ１０．２（アンモニア水３０ｍｌ／Ｌ添加）
温度：３０℃
電流密度：１０Ａ／ｄｍ２
メッキ時間：７秒
前記条件で形成した剥離層の付着量は１．０７ｍｇ／ｄｍ２、剥離層の組成はＭｏ６０．５５重量％、Ｎｉ２９．８重量％、Ｆｅ５．９９重量％であった。
４．酸化防止層の形成
下記の条件でＮｉ−Ｐメッキによる酸化防止層を形成した。
Ｎｉ濃度：１５ｇ／Ｌ、Ｐ濃度８ｇ／Ｌ
ｐＨ４．０
温度：３０℃
電流密度：０．５Ａ／ｄｍ２
メッキ時間：２秒
前記条件で形成した酸化防止層の付着量は金属（Ｎｉ）付着量３０ｕｇ／ｄｍ２であった。
５．第１極薄銅箔の形成
下記の条件で第１極薄銅箔を形成した。
ＣｕＳＯ４−５Ｈ２Ｏ：３００ｇ／Ｌ、Ｈ２ＳＯ４：１５０ｇ／Ｌ
温度：３０℃
電流密度：２０Ａ／ｄｍ２
メッキ時間：２５秒
前記条件で形成した第１極薄銅箔の厚さは２μｍであった。
６．Ｃｕ−Ａｌ接着力向上層の形成
第１極薄銅箔とＡｌ層間の接着力を向上させる層であって、Ｃｕの厚さは０．０３μｍに形成した。
７．Ａｌ層の形成
ワイヤー接合層であるＡｌの厚さは０．５μｍに形成され、表面粗さは前記キャリア箔の粗さと同じである１．５μｍを有するように形成した。
８．第２極薄銅箔の形成
下記の条件で第２極薄銅箔を形成した。
ＣｕＳＯ４−５Ｈ２Ｏ：３００ｇ／Ｌ、Ｈ２ＳＯ４：１５０ｇ／Ｌ
温度：３０℃
電流密度：２０Ａ／ｄｍ２
メッキ時間：５秒
前記条件で形成した第２極薄銅箔の厚さは０．５μｍであった。
【０１９３】
実施例２
Ａｌ層を下記のように変更したことを除いては実施例１と同じ条件で実施した。
７．Ａｌ層の形成
ワイヤー接合層であるＡｌの厚さは１．０μｍに形成され、表面粗さはキャリア箔の粗さと同じである１．５μｍを有するように形成した。
【０１９４】
実施例３
キャリア箔およびＡｌ層を下記のように変更したことを除いては実施例１と同じ条件で実施した。
１．キャリア箔の準備
キャリアの表面粗さは３．０μｍ、厚さは１８μｍの電解銅箔を使った。
７．Ａｌ層の形成
ワイヤー接合層であるＡｌ厚さは０．５μｍに形成し、表面粗さはキャリア箔の粗さと同じである３．０μｍを有するように形成した。
【０１９５】
実施例４
剥離層およびＣｕ−Ａｌ接着力向上層を下記のように変更したことを除いては実施例１と同じ条件で実施した。
３．剥離層の形成
下記の条件でＭｏ−Ｎｉ−Ｆｅメッキによる剥離層を形成した。
Ｍｏ濃度：２０ｇ／Ｌ、Ｎｉ濃度：６．５ｇ／Ｌ、Ｆｅ濃度：３ｇ／Ｌ、クエン酸ナトリウム：１５０ｇ／Ｌ
ｐＨ１０．２（アンモニア水３０ｍｌ／Ｌ添加）
温度：３０℃
電流密度：１８Ａ／ｄｍ２
メッキ時間：７秒
前記条件で形成した剥離層の付着量は１．８９ｍｇ／ｄｍ２、剥離層の組成はＭｏ５１．９９重量％、Ｎｉ３８．８重量％、Ｆｅ５．５５重量％であった。
６．Ｃｕ−Ａｌ接着力向上層形成
第１極薄銅箔とＡｌ層間の接着力を向上させる層であって、Ｃｕの厚さは０．１μｍに形成した。
【０１９６】
比較例１
剥離層を下記のように変更したことを除いては実施例１と同じ条件で実施した。
３．剥離層の形成
下記の条件でＭｏ−Ｎｉ−Ｆｅメッキによる剥離層を形成した。
Ｍｏ濃度：２０ｇ／Ｌ、Ｎｉ濃度：６．５ｇ／Ｌ、Ｆｅ濃度：３ｇ／Ｌ、クエン酸ナトリウム：１５０ｇ／Ｌ
ｐＨ１０．２（アンモニア水３０ｍｌ／Ｌ添加）
温度：３０℃
電流密度：３Ａ／ｄｍ２
メッキ時間：７秒
前記条件で形成した剥離層の付着量は０．３１ｍｇ／ｄｍ２、剥離層の組成はＭｏ２３．４２重量％、Ｎｉ６９．８１重量％、Ｆｅ２．５５重量％であった。
【０１９７】
比較例２
剥離層、Ｃｕ−Ａｌ接着力向上層およびＡｌ層を下記のように変更したことを除いては実施例１と同じ条件で実施した。
３．剥離層の形成
剥離層の付着量を０．８９ｍｇ／ｄｍ２に形成した。
６．Ｃｕ−Ａｌ接着力向上層形成
Ｃｕ−Ａｌ接着力向上層の接着力は８程度に製作した。
７．Ａｌ層の形成
Ａｌ層の厚さを０．４μｍに形成し、表面粗さは１．５μｍを有するように形成した。
【０１９８】
以下、表３を参照して実施例１〜４、比較例１および２の剥離強度、Ａｌ層の表面粗さおよびワイヤーを通じての半導体チップとの接合性について説明する。
【０１９９】
【表３】
2020507682.tif 000005
【０２００】
剥離強度およびＡｌ層の接合性
実施例１の場合、Ａｌ層の上下の銅層との剥離強度は非常に良好であったし、特にＣＣＬ化をさせた後、Ａｌ層と極薄銅箔層の接着力が優秀であった。実施例２および３の場合、Ａｌ層とキャリアの剥離強度は非常に良好であったし、実施例４の場合、極薄銅箔とキャリアの剥離強度は付着量が高いため極薄銅箔とキャリア間の剥離強度が低下する問題が発生した。
【０２０１】
比較例１の場合、Ａｌ層とキャリアの剥離強度は付着量が低いため極薄銅箔層とキャリアが剥離されない問題が発生したし、剥離層は良好であったが、Ａｌと極薄銅箔の間の接着力が弱いためＡｌ層の浮き現象が発生した。
【０２０２】
Ａｌ層の表面粗さ
実施例１、２および４の場合、Ａｌ層の表面粗さが低くてエッチングレートが優秀であるため回路形成時にファインパターンを得ることができたが、実施例３の場合、Ａｌ層の表面粗さが高いため実施例１、２よりエッチングレートが低下したし、回路形成時に所望のファインパターンを得ることができなかった。
【０２０３】
比較例１の場合、前記処理で実施した時、Ａｌ層の表面粗さが低くてエッチングレートが優秀であるため、回路形成時にファインパターンを得ることができたが、比較例２の場合、Ａｌ層と極薄銅箔の間の接着力が弱いためＡｌ層の浮き現象により回路エッチング液のダメージを受けて所望の形状の回路を得ることができなかった。
【０２０４】
ワイヤーを通じての半導体チップとの接合性
実施例１〜４の場合、前記キャリア箔付き極薄銅箔を利用して半導体ｓｕｂｓｔｒａｔｅを製作し、半導体チップと直径２５〜７０μｍのワイヤー（金、アルミニウムなど）を利用して電気的に連結した時、Ａｌ層とワイヤー間のボンディング接着性も優秀であった。
【０２０５】
比較例１の場合、キャリア箔付き極薄銅箔が剥離されないため半導体ｓｕｂｓｔｒａｔｅを製作することができなかったし、比較例２の場合、Ａｌ層と極薄銅箔上の剥離によって半導体ｓｕｂｓｔｒａｔｅは製作することができなかった。
【０２０６】
前記では本発明に係る実施例を基準に本発明の構成と特徴を説明したが本発明はこれに限定されず、本発明の思想と範囲内で多様に変更または変形できることは本発明が属する技術分野の当業者に明白なものであり、したがって、このような変更または変形は添付された特許請求の範囲に属するものであることを明らかにする。
【図１】
2020507682.tif 000006
【図２】
2020507682.tif 000007
【図３（ａ）】
2020507682.tif 000008
【図３（ｂ）】
2020507682.tif 000009
【図４（ａ）】
2020507682.tif 000010
【図４（ｂ）】
2020507682.tif 000011
【図５】
2020507682.tif 000012
【図６】
2020507682.tif 000013
【図７】
2020507682.tif 000014
【図８】
2020507682.tif 000015
【図９（ａ）】
2020507682.tif 000016
【図９（ｂ）】
2020507682.tif 000017
【図１０（ａ）】
2020507682.tif 000018
【図１０（ｂ）】
2020507682.tif 000019
【図１１】
2020507682.tif 000020
【図１２】
2020507682.tif 000021
【図１３】
2020507682.tif 000022
【図１４（ａ）】
2020507682.tif 000023
【図１４（ｂ）】
2020507682.tif 000024
【図１５（ａ）】
2020507682.tif 000025
【図１５（ｂ）】
2020507682.tif 000026
【図１６】
2020507682.tif 000027
【国際調査報告】
2020507682.tif 000028
2020507682.tif 000029
2020507682.tif 000030
2020507682.tif 000031